(57)【要約】      （修正有）【課題】外光があっても良好な表示を行ない得るタッチパネル付ＥＬ表示装置を提供する。【解決手段】ＥＬ素子を用いた表示装置であって、外側より順番に偏光板１１１、波長板１１２、１１３、タッチパネル１２０及びＥＬ表示部１３０を積層して配置したタッチパネル付ＥＬ表示装置とする。前記波長板１１２，１１３が１／２波長板１１２と１／４波長板１１３を積層したものである。前記タッチパネル１２０が空間部を介して対向している透明電極から形成されている。【選択図】図１
2011138144.tif 000002
【特許請求の範囲】
【請求項１】
ＥＬ素子を用いた表示装置であって、外側より順番に偏光板、波長板、タッチパネル及びＥＬ表示部を積層して配置したことを特徴とするタッチパネル付ＥＬ表示装置。
【請求項２】
前記波長板が、１／２波長板と１／４波長板を積層したものである請求項１に記載のタッチパネル付ＥＬ表示装置。
【請求項３】
前記タッチパネルが、空間部を介して対向している透明電極から形成されているタッチパネル付ＥＬ表示装置。
【請求項４】
前記波長板が、外側より順番に１／２波長板と１／４波長板を積層して形成され、前記偏光板の光軸と１／２波長板の遅相軸の角度をθとすると、θが１５°±５°であり、且つ前記偏光板の光軸と１／４波長板の遅相軸の角度が（２θ＋４５°）±１０°である請求項１に記載のタッチパネル付ＥＬ表示装置。
【請求項５】
前記波長板が、外側より順番に１／４波長板と１／２波長板を積層して形成され、前記偏光板の光軸と１／４波長板の遅相軸の角度をθとすると、θが４５°±５°であり、且つ１／４波長板の遅相軸と１／２波長板の遅相軸の角度が９０°±１０°である請求項１に記載のタッチパネル付ＥＬ表示装置。
【請求項６】
前記波長板の厚さをｄ、光の波長λ＝５５０ｎｍの屈折率をｎ550、光の波長λ＝４００ｎｍの屈折率をｎ400とするとき、１／２波長板の位相差の比△ｎ400ｄ／△ｎ550ｄが、１／４波長板の位相差の比△ｎ400ｄ／△ｎ550ｄより小さい請求項５に記載のタッチパネル付ＥＬ表示装置。
【発明の詳細な説明】
【技術分野】
【０００１】
本発明は、入力装置としてタッチパネルを有するＥＬ（エレクトロルミネッセンス）表示装置に関する。
【背景技術】
【０００２】
ＥＬ素子は自己発光素子であり、発光層厚みが薄いために面発光源として期待される。視認性も高く表示素子および液晶表示装置などのバックライトに実用化されている。
【０００３】
発光材料として有機化合物を用いた有機ＥＬ素子は、発光材料として無機化合物を用いた無機ＥＬ素子に比べて印加電圧の大幅低下や材料設計の自由度の高さなどから活発に検討されている。そして、有機ＥＬ素子を面光源として用いるべく種々の改良が行われている。青色発光素子の開発などによりカラー表示も実用段階となっている。例えば、Ｃ．Ａｄａｃｈｉ，Ｓ．Ｔｏｋｉｔｏ，Ｔ．Ｔｓｕｔｓｕｉ，Ｓ．Ｓａｉｔｏ．，Ｊｐｎ．Ｊ．Ａｐｐ１．Ｐｈｙ．，Ｖｏｌ．２７，Ｌ２６９（１９８８）（非特許文献１）には、発光層と陰極との間にフェニルビフェニルオキサジアゾールのような電子輸送層を設置する方法が報告され、特開平７−９０２６０号公報（特許文献１）には、ＲＧＢ３色を発光させて白色光を得る方法が提案されている。
【０００４】
また、Ｐ．Ｄｙｒｅｋ１ｅｖ ｅｔ ａ１，Ａｄｖ．Ｍａｔｅｒ．，８，１４６（１９９５），Ｊ．Ｈ．Ｗｅｎｄｏｒｆｆ ｅｔ ａｌ，Ｌｉｑｕｉｄ Ｃｒｙｓｔａ１，Ｖｏ１．２１，Ｎｏ．６，９０３（１９９６）（非特許文献２）などには、電界発光層を一方向に配向させて偏光発光を得る方法も提案されている。
【先行技術文献】
【特許文献】
【０００５】
【特許文献１】特開平７−９０２６０号公報
【非特許文献】
【０００６】
【非特許文献１】Ｃ．Ａｄａｃｈｉ，Ｓ．Ｔｏｋｉｔｏ，Ｔ．Ｔｓｕｔｓｕｉ，Ｓ．Ｓａｉｔｏ．，Ｊｐｎ．Ｊ．Ａｐｐ１．Ｐｈｙ．，Ｖｏｌ．２７，Ｌ２６９（１９８８）
【非特許文献２】Ｐ．Ｄｙｒｅｋ１ｅｖ ｅｔ ａ１，Ａｄｖ．Ｍａｔｅｒ．，８，１４６（１９９５），Ｊ．Ｈ．Ｗｅｎｄｏｒｆｆ ｅｔ ａｌ，Ｌｉｑｕｉｄ Ｃｒｙｓｔａ１，Ｖｏ１．２１，Ｎｏ．６，９０３（１９９６）
【発明の概要】
【発明が解決しようとする課題】
【０００７】
最近では、前記ＥＬ素子を用いた表示装置と入出力装置としてのタッチパネルを組み合わせて用いるようになった。この入出力装置としてのタッチパネルは、一般的には一対の透明な基板の片面に透明電極を形成し、この透明電極を内側にして対向させることによって形成していた。このとき、透明電極の間には密着を防ぐための透明なスペーサーが形成されていることもある。この場合、透明電極は、通常インジウム・スズ酸化物（ＩＴＯ）等の透明導電薄膜が用いられるが、その屈折率は約２．０以上である。ところが、これらの透明導電膜はタッチパネルとしての機能上、接触によって位置検出を行なうため、空気に直接触れる状態で設けられており、例えばＥＬ素子パネルの表面に比べて光の反射率が非常に大きく、またＥＬ表示装置の前面に用いられるために、さらに単純に界面数も増大し、その光反射によってＥＬ素子パネルの表示コントラストを大きく低下させるといった問題があった。
【０００８】
図３は、従来のタッチパネル付ＥＬ表示装置の断面図である。図中で、タッチパネル部３２０は、上側タッチパネル用透明電極３２１、下側タッチパネル用透明電極３２２、スぺーサー３２３、上側ガラス板３２４、下側ガラス板３２５から形成されている。また、中層部３１０は、偏光板３１１、１／２波長板３１２、１／４波長板３１３から形成されている。更に、ＥＬ表示部３３０は、ガラス透明基材３３１、ＩＴＯ電極３３２、正孔輸送層３３３、蛍光層３３４、背面電極３３５、防湿フィルム３３６から形成されている。そして、タッチパネル部３２０、中層部３１０、ＥＬ表示部３３０によりタッチパネル付ＥＬ表示装置３００を構成している。この従来のタッチパネル付ＥＬ表示装置では、タッチパネル部３２０が表層部にあるため、外光αは、タッチパネル部３２０でα１、α２として強く反射され、表示光βに強く影響し、表示を著しく見にくくする。
【０００９】
そこで、基板の表面に反射防止処理を施したり、透明電極の下に所定の厚みで低屈折率層を設けることで表面反射を押さえる試みがなされてきたが、反射を効果的に押さえることはできず、コストの上昇を招くこととなった。
【００１０】
本発明は、タッチパネルの光反射である表面反射によるギラツキやコントラストの低下を抑えて、見やすい表示を実現するタッチパネル付ＥＬ表示装置を提供することを目的とする。
【課題を解決するための手段】
【００１１】
上記課題を解決するために本発明のタッチパネル付ＥＬ表示装置は、ＥＬ素子を用いた表示装置であって、外側より順番に偏光板、波長板、タッチパネル及びＥＬ表示部を積層して配置したことを特徴とする。
【００１２】
また、本発明のタッチパネル付ＥＬ表示装置は、前記波長板が、１／２波長板と１／４波長板を積層したものであることが好ましい。
【００１３】
本発明のタッチパネル付ＥＬ表示装置は、ＥＬ表示装置が黒表示を行なうために用いられている偏光板、波長板を利用してタッチパネル機能を付与するものであり、タッチパネルに用いられる透明電極等の界面の反射も偏光板、２種の波長板の組み合せによって著しく減少でき、それにより生じるコントラストの低下やギラギラとした反射が発生せず、表示品位の低下を無くすることができる。また、本発明の構成部材も特殊なものは使用しないため、軽量化薄層化も同時に可能となる。
【００１４】
また、本発明のタッチパネル付ＥＬ表示装置は、前記タッチパネルが、空間部を介して対向している透明電極から形成されていることが好ましい。
【００１５】
本発明のタッチパネルの上側電極は、波長板に直接形成されても、又は光学等方性フィルムであって位相差値が３０ｎｍ以下のフィルムに形成して接着材又は粘着剤等で貼り合わせても良い。また、下側電極についても特に限定はしないが、ＥＬ基板に用いられるガラス板やプラスチック板の上に導電性の薄膜が形成されているものや、電極が別のフィルムに形成されてガラス板やプラスチック基板に粘着剤等で貼り合わされていてもよい。
【００１６】
また、本発明のタッチパネル付ＥＬ表示装置は、前記波長板が、外側より順番に１／２波長板と１／４波長板を積層して形成され、前記偏光板の光軸と１／２波長板の遅相軸の角度をθとすると、θが１５°±５°であり、且つ前記偏光板の光軸と１／４波長板の遅相軸の角度が（２θ＋４５°）±１０°であることが好ましい。
【００１７】
また、本発明のタッチパネル付ＥＬ表示装置は、前記波長板が、外側より順番に１／４波長板と１／２波長板を積層して形成され、前記偏光板の光軸と１／４波長板の遅相軸の角度をθとすると、θが４５°±５°であり、且つ１／４波長板の遅相軸と１／２波長板の遅相軸の角度が９０°±１０°であることが好ましい。
【００１８】
本発明の１／２波長板及び１／４波長板の材質としては、特に限定は無く、透明性に優れるものが望ましく、例えば、ポリカーボネート系高分子、ポリエステル系高分子、ポリスルホン系高分子、ポリエーテル系高分子、ポリスチレン系高分子、ポリオレフィン系高分子、ポリビニルアルコール系高分子、酢酸セルロース系高分子、ポリ塩化ビニル系高分子、ポリメチルメタクリレート系高分子、ノルボルネン系高分子などが挙げられる。
【００１９】
但し、前記波長板が、外側より順番に偏光板、１／４波長板、１／２波長板を積層して形成される場合は、前記波長板の厚さをｄ、光の波長λ＝５５０ｎｍの屈折率をｎ550、光の波長λ＝４００ｎｍの屈折率をｎ400とするとき、１／２波長板の位相差の比△ｎ400ｄ／△ｎ550ｄが、１／４波長板の位相差の比△ｎ400ｄ／△ｎ550ｄより小さいことが好ましい。即ち、１／２波長板は波長分散性の低い（各波長での屈折率差が小さい）ものとし、１／４波長板は波長分散性の高いものが好ましい。
【００２０】
具体的には、波長板の厚さをｄ、光の波長λ＝５５０ｎｍでの屈折率をｎ550、光の波長λ＝４００ｎｍでの屈折率をｎ400とするとき、１／２波長板の位相差の比△ｎ400ｄ／△ｎ550ｄは１．１以下が好ましく、例えばノルボルネン系高分子であれば、その比が１．０３の製品が市販されている。また、１／４波長板の位相差の比△ｎ400ｄ／△ｎ550ｄは１．１以上が好ましく、例えばポリカーボネート系で１．１６、ポリスルホン系で１．２の製品が市販されている。このように外側より順番に偏光板、１／４波長板、１／２波長板とする際には、位相差の異なる互いの遅相軸を交差させて積層することにより、各波長における位相差を重畳ないし加減制御でき、広い波長領域に渡って所定の位相差を得ることができ、理想的な円偏光を作り出すことが可能となる。
【００２１】
１／４波長板、１／２波長板の延伸においては特に限定はないが、自由端一軸延伸、固定端一軸延伸、二軸延伸、例えば特許第２８１８９８３号に記載の厚み方向延伸等を用いることができる。また、１／２波長板、１／４波長板は延伸フィルムでなくともよく、高分子液晶等の配向膜を塗布した基材であってもよい。更に、無機結晶を用いたものでもよい。
【００２２】
また、この発明に用いられる偏光板は特に限定はしない。例えば、通常の二色性物質含有のポリビニルアルコールフィルムを延伸配向した偏光フィルムが好ましく用いられる。また、液晶ポリマーによる偏光素子を使用したもの等であってもよい。透過率が高いものほど明るい表示が得られるため好ましい。
【発明の効果】
【００２３】
以下のように本発明は、外側より順番に偏光板、波長板、タッチパネル及びＥＬ表示部を積層して配置しているので、タッチパネルの光反射である表面反射によるギラギラやコントラストの低下を抑えて、外光があっても良好な表示を行ない得るタッチパネル付ＥＬ表示装置を提供でき、その工業的価値は大である。
【図面の簡単な説明】
【００２４】
【図１】本発明のタッチパネル付ＥＬ表示装置の実施形態１の断面図である。
【図２】本発明のタッチパネル付ＥＬ表示装置の実施形態２の断面図である。
【図３】従来のタッチパネル付ＥＬ表示装置の断面図である。
【発明を実施するための形態】
【００２５】
本発明の実施の形態を図を例示して説明する。
【００２６】
（実施態様１）
図１に本発明のタッチパネル付ＥＬ表示装置の実施形態１の断面図を示す。図１では有機ＥＬ表示装置の場合の例を示す。図１で１００が本発明のタッチパネル付ＥＬ表示装置である。図中、最表面より１１１が偏光板、１１２が１／２波長板、１１３が１／４波長板であり、これらが積層されて表層部１１０を形成している。次に、１２１がＩＴＯの導電膜からなる上側タッチパネル用透明電極、１２２がＩＴＯの導電膜からなる下側タッチパネル用透明電極であり、その間にスペーサー１２３を配置してタッチパネル部１２０が形成されている。更に、１３１がガラス透明基材、１３２がＩＴＯ電極、１３３がＮ，Ｎ'−ジフェニル−Ｎ，Ｎ'−ビス−（３−メチルフェニル）−（１，１'−ビフェニル）−４，４'−ジアミン（以下、ＴＰＤという）からなる正孔輸送層、１３４がトリス（８−キノリノール）アルミニウム（以下、Ａ１ｑという）からなる蛍光層、１３５が背面電極、１３６が防湿フィルムであり、これらによりＥＬ表示部１３０が形成されている。表層部１１０、タッチパネル部１２０、ＥＬ表示部１３０を組み合わせてタッチパネル付ＥＬ表示装置１００が形成されている。また、背面電極１３５としては銀マグネシウム合金のような金属薄膜層が好ましく用いられる。
【００２７】
背面電極は一般的には反射率の高い金属薄膜が用いられるので、発光時以外でも外光を強く反射し、良好な黒表示を得ることが難しい。そこで、偏光板と１／２波長板及び１／４波長板を組み合わせて、ＥＬ表示装置の表面に外側からこの順番で設置することによって、この外光反射を顕著に防止することができる。
【００２８】
図１で、外光αがＥＬ表示装置１００に入射したとき、外側の偏光板１１１の吸収によって外光αは直線偏光となり、１／２波長板１１２及び１／４波長板１１３を通過してほぼ完全な円偏光へ変換される。ＥＬ表示装置の背面電極１３５は光反射層として作用するので、その反射によって円偏光が反転し、反対の位相の円偏光として反射される。その際、１／４波長板１１３、１／２波長板１１２を通過する際に偏光板１１１の透過方向に対して直交方向の直線偏光となるため、反射光α３はほとんどが偏光板１１１に吸収される。また、タッチパネル部１２０の電極表面による反射光α１、α２は既に偏光板及び２枚の波長板により円偏光となっている。よって、同様に２枚の波長板及び偏光板まで到達した反射光α１、α２は直線偏光となっているが、偏光板１１１の光軸と９０°位相が生じているため、偏光板１１１により吸収されてしまう。従って、外側からは反射光α１、α２はほとんど観測されない。この様に、外光αは偏光板１１１の表面での反射以外発生しないので、良好な黒状態を形成できる。よって、ＥＬ素子発光部分のみが実質的に表示光βとして利用可能となる。この円偏光の反射面での偏光反転は、良好な円偏光ほど効果が高い。一般に１／４波長板の位相差にはコーシーの分散式で近似できる波長分散があるので、全ての波長で良好な円偏光にはならない。これを改善するためには特開平５−１００１１４号公報のように、１／４波長板と１／２波長板を組み合わせて設けることによってほとんどの可視光波長域で良好な円偏光を得ることができる。この場合、１／４波長板の遅相軸を異なる角度で設ける方法と異なる波長分散を持つフィルムを用いる方法、あるいはこれらを併用する方法がある。
【００２９】
（実施態様２）
図２に本発明のタッチパネル付ＥＬ表示装置の実施形態２の断面図を示す。図２でも有機ＥＬ表示装置の場合の例を示す。図２で２００が本発明のタッチパネル付ＥＬ表示装置である。図中、最表面より２１１が偏光板、２１４が１／４波長板、２１２が１／２波長板であり、これらが積層されて表層部２１０を形成している。次に、２２１がＩＴＯの導電膜からなる上側タッチパネル用透明電極、２２２がＩＴＯの導電膜からなる下側タッチパネル用透明電極であり、その間にスペーサー２２３を配置してタッチパネル部２２０が形成されている。更に、２３１がガラス透明基材、２３２がＩＴＯ電極、２３３がＴＰＤからなる正孔輸送層、２３４がＡ１ｑからなる蛍光層、２３５が背面電極、２３６が防湿フィルムであり、これらによりＥＬ表示部２３０が形成されている。表層部２１０、タッチパネル部２２０、ＥＬ表示部２３０を組み合わせてタッチパネル付ＥＬ表示装置２００が形成されている。また、背面電極２３５としては銀マグネシウム合金のような金属薄膜層が好ましく用いられる。
【実施例】
【００３０】
（実施例１）
厚さ７５μｍのポリビニルアルコールフィルムをヨウ素にて処理し、延伸温度６０℃、延伸倍率６．０倍の条件で一軸延伸して偏光版を得た。次に、厚さ１００μｍのノルボルネン系高分子フィルムを延伸温度１７０℃、延伸倍率１．７倍で一軸延伸処理し複屈折光に基づいて波長５５０ｎｍの光に対して１／２波長の位相差を与える１／２波長板を得た。更に、厚さ５０μｍのノルボルネン系高分子フィルムを延伸温度１７０℃、延伸倍率１．７倍で一軸延伸処理し、波長５５０ｎｍの光に対して１／４波長の位相差を与える１／４波長板を得た。
【００３１】
上記で得られた１／４波長板をＡｒ雰囲気中でプラズマ処理を施し、ＩＴＯ薄膜をスパッタリングにて形成し、上側タッチパネル用透明電極基板を作成した。
【００３２】
次に、ガラス基板を所定の形状に切り出した後、Ａｒ雰囲気中でプラズマ処理を施し、厚さ１００ｎｍのＩＴＯ薄膜をスパッタリングにて形成し、ＥＬパネル基板を作成した。あらかじめ一方の基板の透明電極は、エッチングによって２分割している。
【００３３】
また、同様に下側タッチパネル用透明電極として前記ガラス基板の反対面に厚さ２５ｎｍのＩＴＯ薄膜をスパッタリングにて形成した。このガラス基板を超音波洗浄および紫外線オゾン洗浄した後、抵抗加熱型の真空蒸着装置内に入れ、同装置内に配置されたモリブデン性加熱ボートにＴＰＤを入れ、別のモリブデン製抵抗加熱ボートにＡｌｑを入れて、真空チャンバー内を１×１０-4Ｐａまで減圧した。
【００３４】
次に、ＴＰＤの抵抗加熱ボートを２２０℃まで加熱し、前記ガラス基板の１００μｍのＩＴＯ薄膜上に蒸着させて、膜厚６０ｎｍの正孔輸送層を成膜した。引き続きＡｌｑを入れた前記抵抗加熱ボートを２７５℃まで加熱し、Ａｌｑを正孔輸送層上に蒸着して、膜厚６０ｎｍのＡｌｑ層を成膜した。次に、モリブデン製抵抗加熱ボートにマグネシウムを入れ、別のモリブデン製抵抗加熱ボートに銀を入れて、真空チャンバー内を２×１０-4Ｐａまで減圧し、マグネシウムと銀の合金電極を２元同時蒸着法によって膜厚１４０ｎｍとなるように蒸着して背面電極を形成した。マグネシウムと銀の原子比は９：１とした。すべての蒸着は基板温度が室温になるように保持した。また、この蒸着膜はマスキングによりあらかじめ２分割している。
【００３５】
このようにして、ＥＬ表示部を作成した。なお、得られたＥＬ表示部は緑色（主波長５１３ｎｍ）の光を発した。
【００３６】
次に、上下タッチパネル用透明電極のＩＴＯ面に銀電極を印刷した後、スペーサーを介して透明導電フィルムの電極側を対向させて配置し、偏光板の光軸に対し１／２波長板の遅相軸が１５°、１／４波長板の遅相軸が７５°になるように貼り合わせタッチパネルを作成し、タッチパネル付ＥＬ表示装置を作成した。
【００３７】
（実施例２）
実施例１の波長板の積層する順番を外側より、１／４波長板、１／２波長板に変え、且つ、１／４波長板を厚さ５０μｍのポリカーボネートフィルムを延伸温度１５０℃、延伸倍率１．０５倍で延伸処理し、複屈折光に基づいて波長５５０ｎｍの光に対して１／４波長の位相差を与えるものへと変更した。その際、偏光板の光軸に対して１／４波長板の遅相軸が４５°、１／４波長板の遅相軸に対して１／２波長板の遅相軸が９０°になるように調整する。上側タッチパネル用透明電極は、実施例１では１／４波長板にＩＴＯ薄膜をスパッタリングして形成していたが、この実施例２では１／２波長板に同様にして形成した。その他は、実施例１と同様の方法でタッチパネル付ＥＬ表示装置を作成した。
【００３８】
（比較例１）
実施例１と同様の操作で外側より偏光板、波長板、ＥＬ表示部を順次積層した。その上に外側より、銀ペ一ストを印刷したＩＴＯ薄膜とポリエチレンテレフタレート（ＰＥＴ）フィルムからなる透明電極を粘着剤を介してガラス板に貼りつけ、そのガラス板２枚をスペーサーを介してその透明電極側を対向させて配置してタッチパネルを作成し、タッチパネル付ＥＬ表示装置を作成した。
【００３９】
（評価試験）
光源として、パネル正面から２０°の位置になるように蛍光灯をパネルから１ｍの間隔で１灯配置した。２分割した一方の電極に電界を印可して発光部の緑を半分表示するようにして、表示状態を観察して比較した。
【００４０】
まず、タッチパネル部を外して観察したところ、実施例１、実施例２及び比較例１ともに問題にならないレベルで良好な表示を行なうことができた。
【００４１】
次に、タッチパネル部を装着して観察を行なった。その結果、実施例１、実施例２では表示状態は全く変化が無く、良好であった。しかし、比較例１ではタッチパネルヘの蛍光灯の映り込みが特に正反射近傍で大きく、その反射光によって特に黒表示が阻害され、非常に見にくかった。また、視点を正反射方向から外しても、観察者自身の顔の映り込み等があって、非常に見にくかった。実施例１、２では、発光部は非常にくっきりと緑表示が観察され、非常に良好であった。また、実施例１、２ではタッチパネルが原因と思われる反射光も有効に防止でき、正反射でも反射光はパネル表面の反射防止膜の反射のみが見えて表示品位は良好であった。
【００４２】
なお、タッチパネルは、実施例１、実施例２及び比較例１ともに全く問題無く機能した。
【符号の説明】
【００４３】
１００  タッチパネル付ＥＬ表示装置
１１０  表層部
１１１  偏光板
１１２  １／２波長板
１１３  １／４波長板
１２０  タッチパネル部
１２１  上側タッチパネル用透明電極
１２２  下側タッチパネル用透明電極
１２３  スペーサー
１３０  ＥＬ表示部
１３１  ガラス透明基材
１３２  ＩＴＯ電極
１３３  正孔輸送層
１３４  蛍光層
１３５  背面電極
１３６  防湿フィルム
【図１】
2011138144.tif 000003
【図２】
2011138144.tif 000004
【図３】
2011138144.tif 000005
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
ＥＬ素子を用いた表示装置であって、外側より順番に偏光板、波長板、タッチパネル及びＥＬ表示部を積層して配置されており、前記タッチパネルの電極が、位相差値３０ｎｍ以下のフィルムに形成されていることを特徴とするタッチパネル付ＥＬ表示装置。
【請求項２】
前記波長板が、１／２波長板と１／４波長板を積層したものである請求項１に記載のタッチパネル付ＥＬ表示装置。
【請求項３】
前記タッチパネルが、空間部を介して対向している透明電極から形成されている請求項１または２に記載のタッチパネル付ＥＬ表示装置。
【請求項４】
前記波長板が、外側より順番に１／２波長板と１／４波長板を積層して形成され、前記偏光板の光軸と１／２波長板の遅相軸の角度をθとすると、θが１５°±５°であり、且つ前記偏光板の光軸と１／４波長板の遅相軸の角度が（２θ＋４５°）±１０°である請求項１に記載のタッチパネル付ＥＬ表示装置。
【請求項５】
前記波長板が、外側より順番に１／４波長板と１／２波長板を積層して形成され、前記偏光板の光軸と１／４波長板の遅相軸の角度をθとすると、θが４５°±５°であり、且つ１／４波長板の遅相軸と１／２波長板の遅相軸の角度が９０°±１０°である請求項１に記載のタッチパネル付ＥＬ表示装置。
【請求項６】
前記波長板の厚さをｄ、光の波長λ＝５５０ｎｍの屈折率をｎ550、光の波長λ＝４００ｎｍの屈折率をｎ400とするとき、１／２波長板の位相差の比△ｎ400ｄ／△ｎ550ｄが、１／４波長板の位相差の比△ｎ400ｄ／△ｎ550ｄより小さい請求項５に記載のタッチパネル付ＥＬ表示装置。